(57)【要約】  ディスプレイデバイスは、発光体部分（３１，３２，３３）のセット（３）を含み、そのセットの少なくとも１つの発光体部分（３１）が励起波長を有する光を放出するように構成されている、発光体と、変換層部分（２１，２２）のセット（２）を含む色変換層とを含む。セット（２）の少なくとも１つの変換層部分（２１）が、固体ポリマー組成物を含むフィルムを含み、固体ポリマー組成物がルミネセント結晶（１１）を含み、ルミネセント結晶（１１）は、ペロブスカイト構造を有し、式（Ｉ）：Ｍ1aＭ2bＸc（式中、Ｍ1は、任意に最大で３０ｍｏｌ％の配位数１２の１種又は２種以上の他の金属でドープされた、Ｃｓを表し、Ｍ2は、任意に最大で３０ｍｏｌ％の配位数６の１種又は２種以上の金属でドープされた、Ｐｂを表し、そしてＸは独立して、Ｃｌ、Ｂｒ、Ｉ、シアニド、及びチオシアネートから成る群から選択されたアニオンを表す。）の化合物から選択される。ルミネセント結晶（１１）は３ｎｍと３０００ｎｍの間のサイズを有し、そしてセット（３）の少なくとも１つの対応発光体部分（３１）によって放出された光による励起に応答して所定の波長の光を放出し、その波長よりも励起波長は短い。【選択図】図１
2019502954.tif 000002
【特許請求の範囲】
【請求項１】
ディスプレイデバイスであって、
発光体部分（３１，３２，３３）のセット（３）を含み、前記セットの少なくとも１つの発光体部分（３１）が、励起波長を有する光を放出するように構成されている、発光体と、
変換層部分（２１，２２）のセット（２）を含む色変換層と
を含み、
前記セット（２）の少なくとも１つの変換層部分（２１）が、固体ポリマー組成物を含むフィルムを含み、前記固体ポリマー組成物がルミネセント結晶（１１）を含み、
前記ルミネセント結晶（１１）は、
−ペロブスカイト構造を有し、
−式（Ｉ）：
Ｍ1aＭ2bＸc      （Ｉ）
〔式中、Ｍ1は、Ｃｓを表し、これは、任意に、最大で３０ｍｏｌ％の、配位数１２の１種又は２種以上の他の金属でドープされる、
Ｍ2は、Ｐｂを表し、これは、任意に、最大で３０ｍｏｌ％の、配位数６の１種又は２種以上の金属でドープされる、
Ｘは、独立して、Ｃｌ、Ｂｒ、Ｉ、シアニド、及びチオシアネートから成る群から選択されたアニオンを表し、
ａは１を表し、
ｂは１を表し、
ｃは３を表す。〕
の化合物から選択され、
−３ｎｍと３０００ｎｍの間のサイズを有し、
−前記セット（３）の少なくとも１つの対応発光体部分（３１）によって放出される光による励起に応答して、或る波長の光を放出し、ここで、当該波長よりも前記励起波長が短く、かつ
前記フィルムの厚さが５μｍと５００μｍの間であり、かつ
前記フィルムの前記結晶（１１）の濃度が０．０１ｗｔ％と０．５ｗｔ％の間である、
ディスプレイデバイス。
【請求項２】
前記ルミネセント結晶（１１）が５ｎｍと１００ｎｍの間のサイズを有し、かつ／または、
前記ルミネセント結晶（１１）の量が２．０ｇ／ｍ2未満、好ましくは１．５ｇ／ｍ2未満である、
請求項１に記載のディスプレイデバイス。
【請求項３】
変換層部分（２１）ごとの前記ルミネセント結晶（１１）が、
いずれも赤色光を放出するための、
−ＣｓＰｂＢｒxＩ3-x（式中、０≦ｘ＜２）、
−ＣｓＰｂＣｌyＢｒ3-y-zＩz（中、０＜ｙ＜１、２≦ｚ≦３−ｙ）、
又は、いずれも緑色光を放出するための、
−ＣｓＰｂＢｒxＩ3-x（式中、２≦ｘ≦３）、
−ＣｓＰｂＣｌyＢｒzＩ3-y-z（式中、０＜ｙ＜１、１＜ｚ≦３−ｙ）
から成る群から選択される、請求項１又は２に記載のディスプレイデバイス。
【請求項４】
前記固体ポリマー組成物が、アクリレートポリマー、カーボネートポリマー、スルホンポリマー、エポキシポリマー、ビニルポリマー、ウレタンポリマー、エステルポリマー、スチレンポリマー、シリコーンポリマー、及び環状オレフィンコポリマー、好ましくは、コポリマーを含むポリアクリレート、ポリスチレン、シリコーン、及び環状オレフィンコポリマーから成る群から選択されるポリマーを含む、請求項１から３までのいずれか１項に記載のディスプレイデバイス。
【請求項５】
前記フィルムの厚さが、赤色光を放出するためには１０μｍと５００μｍの間であり、そして緑色光を放出するためには３０μｍと５００μｍの間である、請求項１から４までのいずれか１項に記載のディスプレイデバイス。
【請求項６】
前記色変換層が１０％と９９％の間の光学ヘイズを有している、請求項１から５までのいずれか１項に記載のディスプレイデバイス。
【請求項７】
前記セット（２）の第１変換層部分（２１）が、第１ルミネセント結晶（１１）を含む第１フィルムを含み、ここで、前記第１ルミネセント結晶（１１）は、前記セット（３）の対応第１発光体部分（３１）によって放出される光による励起に応答して赤色光を放出し、そして、
第２変換層部分（２２）が、第２ルミネセント結晶（１２）を含む第２フィルムを含み、ここで、前記第２ルミネセント結晶（１２）は、前記セット（３）の対応第２発光体部分（３２）によって放出される光による励起に応答して緑色光を放出する、
請求項１から６までのいずれか１項に記載のディスプレイデバイス。
【請求項８】
前記セット（３）の発光体部分（３１，３２，３３）の数が、前記セット（２）の変換層部分（２１，２２）の数よりも多い、請求項１から７までのいずれか１項に記載のディスプレイデバイス。
【請求項９】
画素を含み、前記画素が、
−前記対応第１発光体部分（３１）を備えた前記第１変換層部分（２１）と、
−前記対応第２発光体部分（３２）を備えた前記第２変換層部分（２２）と、
−第３発光体部分（３３）と
を含む、請求項７又は８に記載のディスプレイデバイス。
【請求項１０】
バリア層を含み、前記バリア層は、好ましくは、前記色変換層（２）を全体として取り囲むか、又は前記変換層部分（２１，２２）を個別に取り囲み、かつ０．２ｇ・ｍｍ・ｍ-2・ｄａｙ-1未満の水蒸気透過率を有し、
好ましくは、各バリア層の材料が、任意に有機／無機の多層の形で、ポリ塩化ビニリデン、環状オレフィンコポリマー、高密度ポリエチレン、金属酸化物、ＳｉＯx、ＳｉxＮyから成る群から選択される、
請求項１から９までのいずれか１項に記載のディスプレイデバイス。
【請求項１１】
前記色変換層が、特にはＴｉＯ2又はＺｒＯ2から形成された、散乱粒子を含み、
前記散乱粒子の屈折率（ＲＩ）がＲＩ＞２であり、
前記散乱粒子のサイズが１００ｎｍと１０００ｎｍの間であり、且つ／又は
前記色変換層における前記散乱粒子の濃度が１ｗｔ％と４０ｗｔ％の間、好ましくは３ｗｔ％と２０ｗｔ％の間である、
請求項１から１０までのいずれか１項に記載のディスプレイデバイス。
【請求項１２】
前記発光体部分（３１，３２，３３）のそれぞれが有機発光ダイオード（ＯＬＥＤ）を含み、そして
特には、前記ディスプレイデバイスがＯＬＥＤディスプレイである、
請求項１から１１までのいずれか１項に記載のディスプレイデバイス。
【請求項１３】
前記発光体部分（３１，３２，３３）のそれぞれが無機発光ダイオード（ＬＥＤ）を含む、請求項１から１１までのいずれか１項に記載のディスプレイデバイス。
【請求項１４】
前記発光体が液晶ディスプレイ（ＬＣＤ）のバックライトであり、そして
特には、前記ディスプレイデバイスがＬＣＤディスプレイである、
請求項１から１１までのいずれか１項に記載のディスプレイデバイス。
【請求項１５】
第１偏光子、第１基板、複数の液晶、第２基板、及び好ましくは第２偏光子を含む、請求項１４に記載のディスプレイデバイス。
【発明の詳細な説明】
【技術分野】
【０００１】
本発明は、ルミネセント結晶（ＬＣ）の分野に関する。本発明はディスプレイデバイスを提供する。
【背景技術】
【０００２】
ディスプレイは今日の世界において欠くことのできない部品であり、種々異なるサイズで広範囲にわたる電子デバイスに組み込まれている。特に、カラーディスプレイは非常に人気があり、その色域、すなわち表示し得る色の広域スペクトルを最大化するための様々な技術を生み出している。
【０００３】
広範囲の色を表示するために、一般的なディスプレイ技術のほとんど、例えば液晶ディスプレイ（ＬＣＤ）技術は、それぞれの光源の赤色、緑色及び青色の光をフィルタリングするカラーフィルタの統合に依存している。従って、所望の色相は、赤色、緑色及び青色の光の強度を制御することにより達成される。
【０００４】
このようなディスプレイの色域は、それぞれの光源によって発せられる色スペクトルに制限され、その光源は、典型的には、原色である赤、青、及び緑の波長の中心にあるわけではなく、したがって、高飽和色の表示を不可能にする。
【発明の概要】
【課題を解決するための手段】
【０００５】
本発明の１つの側面によれば、ディスプレイデバイスが提供される。ディスプレイデバイスは、発光部分のセットを含む発光体と、変換層部分のセットを含む色変換層とを含む。セットの変換層部分のうちの少なくとも１つは、セットの少なくとも１つの対応発光体部分によって放出された光による励起に応答して、或る波長の光を放出するように構成されている。セットの少なくとも１つの発光体部分は、励起波長を有する光を放出するように構成されている。放出された光は、少なくとも１つの色変換層のルミネセント結晶を励起する。ルミネセント結晶は、励起に応答して、好ましくは４００ｎｍと４９０ｎｍの間の範囲の波長の青色光である、より短い励起波長とは異なる波長の光を放出する。
【０００６】
対象となる発光特性を提供するために、対象となる色変換部分は、励起に応答して規定波長の光を放出するためのルミネセント結晶を含む。ルミネセント結晶は固体ポリマー組成物内に埋め込まれていてよい。固体ポリマー組成物は、ルミネセント結晶と隣接してポリマーを含んでいる。固体ポリマー組成物は、フィルム形態の色変換部分に寄与する。
【０００７】
好適なルミネセント結晶は、ペロブスカイト構造を有している。このようなペロブスカイト構造はそれ自体知られており、一般式Ｍ1Ｍ2Ｘ3の立方晶、擬立方晶、正方晶、又は斜方晶の結晶として記述され、上記式中、Ｍ1は配位数１２（立方八面体(cuboctaeder)）のカチオンであり、Ｍ2は配位数６（八面体（octaeder））のカチオンであり、そしてＸは格子の立方晶、擬立方晶、正方晶、又は斜方晶の位置にあるアニオンである。これらの構造において、選択されたカチオン又はアニオンは、他のイオンによって置き換えて（確率論的又は規則的に）、なおもその結晶構造を維持することができる。このようなルミネセント結晶の製造は、例えばProtesescu et al. (Nano Lett., 2015, 15, 3692-3696)から知られている。
【０００８】
有利には、ルミネセント結晶は、式（Ｉ）：
Ｍ1aＭ2bＸc      （Ｉ）
〔式中、Ｍ1はＣｓを表し、
Ｍ2はＰｂを表し、
Ｘは、独立して、Ｃｌ、Ｂｒ、Ｉ、シアニド、及びチオシアネートから成る群から選択されたアニオンを表し、
ａは１を表し、
ｂは１を表し、
ｃは３を表す。〕
の化合物から選択される。
【０００９】
「独立して」は、Ｘが上記アニオンのうちの１つから選択されてよく、或いは上記アニオンのうちの２つ以上の組み合わせであってもよいことを意味する。チオシアネートという用語は、両共鳴構造、すなわちチオシアネート及びイソチオシアネートを含む。
【００１０】
本発明の実施態様では、Ｍ1は、ペロブスカイト構造内で、配位数１２の１種又は２種以上の他の金属で最大で３０ｍｏｌ％ドープされてよい。Ｍ1は、このような金属の１種又は２種以上で最大で１０ｍｏｌ％ドープされると有利である。好適な金属Ｍ1は、Ｒｂ、Ｋ、Ｎａ、及びＬｉから成る群から選択される。
【００１１】
本発明の実施態様では、Ｍ2は、ペロブスカイト構造内で、配位数６の１種又は２種以上の他の金属で最大で３０ｍｏｌ％ドープされてよい。Ｍ2は、このような金属のうちの１種又は２種以上で最大で１０ｍｏｌ％ドープされると有利である。好適な金属Ｍ2は、Ｇｅ、Ｓｎ、Ｓｂ、及びＢｉから成る群から選択される。
【００１２】
本発明の実施態様では、ＸはＣｌ、Ｂｒ及びＩのうちの１つから選択され、或いはＸは独立してＣｌ、Ｂｒ及びＩのうちの２つを表し、或いはＸはＣｌ、Ｂｒ及びＩを表す。Ｃｌ、Ｂｒ、Ｉ、シアニド、及びチオシアネートの量は、この分野において知られている定型の試験、例えばＭＳ又はＸＲＦによって測定してよい。小さいＣｌアニオンは発光を可視スペクトルにおいて青色部分に向かってシフトさせ、大きいＩアニオンは発光を可視スペクトルの赤色部分に向かってシフトさせ、そして中程度の大きさのＢｒアニオンは発光を可視スペクトルの緑色部分に向かってシフトさせる。
【００１３】
ルミネセント結晶は、３ｎｍと３０００ｎｍの間、特には５ｎｍと１００ｎｍの間のサイズを有する。
【００１４】
従って、ペロブスカイト構造を有する、ハロゲン化セシウム鉛ナノ結晶、及び／又はドープ型ハロゲン化セシウム鉛ナノ結晶が、ルミネセント結晶として使用されることが好ましい。特定の波長を有する光の放出は、上記制約内でルミネセント結晶の材料を選択することに依存し、またルミネセント結晶のサイズに依存する場合もある。
【００１５】
色変換層は、少なくとも１つの、そして好ましくは複数の色変換層部分のセットを含む。各変換層部分は、割り当てられた発光体部分(assigned light emitter)からの青色光を、専用の色（dedicated color）に、個別に変換する部分として理解される。従って、各変換層部分のフィルムは、その専用の色の光を放出するために、式（Ｉ）に基づいて選択される１つのタイプのルミネセント結晶だけを含む。
【００１６】
発光体は、少なくとも１つの、そして好ましくは複数の発光体部分のセットを含む。各発光体部分は、光を放出するために個別にアドレス可能且つ／又は制御可能である部分として理解される。従って、複数の発光体部分は、個別に制御することができるので、例えばこれらの発光体部分の個々の部分を、光を放出するように制御すると同時に、残りの部分を、光を放出しないように、又は異なる強度の光を放出するように制御することができる。特には、各発光体部分は、制御信号を受信するための個別の接点を備えている。
【００１７】
好ましい実施態様では、複数の発光体部分が対応セットに設けられており、そして複数の変換層部分が対応セットに設けられている。ここで、専用の発光体部分(dedicated light emitter)は、１つの変換層部分(one of color conversion layer portions)に割り当てて、その変換層部分に含まれるルミネセント結晶を励起する。発光体部分の数が変換層部分の数に等しい場合には、発光体部分と変換層部分との間に１対１の関係が生じるので、各変換層部分には固有に割り当てられた発光体部分がある。しかしながら、発光体部分の数が変換層部分の数を上回ることにより、各変換層部分には割り当てられた発光体部分があるが、ある数の発光体部分には割り当てられた変換層部分がないことが非常に好ましい。これらの残りの発光体部分は、色変換部分のどれかによって変換されるのではなく、放出される光のスペクトル全体に励起波長を追加するために、例えば後で紹介する画素の部分として（その画素は可変の色／波長の光を放出するように調節可能であり、画素はディスプレイに関与する）、使用する光を放出することができる。
【００１８】
異なる実施態様では、複数の変換層部分と組み合わせて対応するセットに単一の発光体部分が設けられる。この実施態様では、変換層部分毎の励起を制御するために、励起光が各変換層部分へ向かう光路に、液晶などの他の制御部材を設けることが好ましい。
【００１９】
少なくとも１つ、好ましくは各変換層部分が、フィルムを含む。各フィルムは固体ポリマー組成物を含み、固体ポリマー組成物は割り当てられたルミネセント結晶を含む。好ましくは、フィルムは、長さ及び幅のうちの少なくとも一方、好ましくは両方が、フィルムの高さ／厚さを上回るものと定義される。この文脈におけるフィルムは部材と呼ばれることもある。フィルムの寸法は、フィルムの長さ及び幅のそれぞれに対して、小さい、等しい、又は大きいフィルム厚を含んでよい。
【００２０】
好ましい実施態様では、色変換層は、第１フィルムを含む第１変換層部分を含む。第１フィルムは、好ましくは発光体から生じる青色光による励起に応答して、赤色光を放出するように構成されている。第１フィルムは第１固体ポリマー組成物を含み、そして第１固体ポリマー組成物は第１ルミネセント結晶を含む。第１ルミネセント結晶の赤色光放出特性は、材料組成物を規定されたサイズで適切に選択した結果である。赤色光は、５９０ｎｍ〜７００ｎｍの範囲内にピーク波長を有する光と考えられる。
【００２１】
色変換層は、第１変換層部分に加えて、第２フィルムを含む第２変換層部分を含むことが好ましい。第２フィルムは、好ましくは発光体から生じる青色光による励起に応答して、緑色光を放出するように構成されている。第２フィルムは第２固体ポリマー組成物を含み、そして第２固体ポリマー組成物は第２ルミネセント結晶を含む。第２ルミネセント結晶の緑色光放出特性は、材料組成物を規定されたサイズで適切に選択した結果である。緑色ルミネセント結晶は好ましくは、赤色ルミネセント結晶とは異なる化学組成及び／又は異なるサイズを有している。緑色光は、４９０ｎｍと５７０ｎｍの間の範囲内にピーク波長を有する光と考えられる。好ましい実施態様では、第１及び第２フィルムのうちの１つ又は２つ以上が散乱粒子、例えばＴｉＯ2又はＺｒＯ2を含んでよい。
【００２２】
好ましくは、第１ルミネセント結晶は上記式（Ｉ）及び相応のサイズを有し、そして第２ルミネセント結晶は上記式（Ｉ）及び相応のサイズを有する。
【００２３】
好ましい実施態様では、第１ルミネセント結晶は式（Ｉ−１）
ＣｓＰｂＩxＺ3-x（Ｉ−１）
（式中、１＜ｘ≦３であり、
Ｃｓ、Ｐｂは、任意には上記のように最大で３０ｍｏｌ％でドープされており、
Ｚは、Ｃｌ，Ｂｒのうちの１つ又は２つ以上を表す。）
で表される。
【００２４】
第１ルミネセント結晶は、式ＣｓＰｂＢｒxＩ3-x（式中、０≦ｘ＜２）で表され、且つ／又は式ＣｓＰｂＣｌyＢｒ3-y-zＩz（式中、０＜ｙ＜１、２≦ｚ≦３−ｙ）で表されることが特に有利である。
【００２５】
第２ルミネセント結晶は、式（Ｉ−２）
ＣｓＰｂＢｒxＺ3-x（Ｉ−２）
（式中、２≦ｘ≦３であり、
Ｃｓ、Ｐｂは、任意には上記のように最大で３０ｍｏｌ％でドープされており、
Ｚは、Ｃｌ，Ｉのうちの１つ又は２つ以上を表す。）
で表されると有利である。
【００２６】
第２ルミネセント結晶は、式ＣｓＰｂＣｌyＢｒzＩ3-y-z（式中、０＜ｙ＜１、１＜ｚ≦３−ｙ）で表され、且つ／又は式ＣｓＰｂＢｒxＩ3-x（式中、２≦ｘ≦３）で表されると、特に有利である。
【００２７】
非常に好ましい実施態様では、赤色光を放出するように設計された第１ルミネセント結晶は、式ＣｓＰｂＢｒxＩ3-x（式中、０≦ｘ＜２）の化合物であり、又は式ＣｓＰｂＣｌyＢｒ3-y-zＩz（式中、０＜ｙ＜１、２≦ｚ≦３−ｙ）の化合物であり、そして５９０ｎｍと７００ｎｍの間の範囲内にピーク波長を示し、好ましくは１５ｎｍと５０ｎｍの間のＦＷＨＭを有する。
【００２８】
非常に好ましい実施態様では、緑色光を放出するように構成された第２ルミネセント結晶は、式ＣｓＰｂＣｌyＢｒzＩ3-y-z（式中、０＜ｙ＜１、１＜ｚ≦３−ｙ）の化合物であり、又は式ＣｓＰｂＢｒxＩ3-x（式中、２≦ｘ≦３）の化合物であり、そして４９０ｎｍと５７０ｎｍの間の範囲内にピーク波長を示し、好ましくは１５ｎｍと５０の間のＦＷＨＭを有する。
【００２９】
前記両実施態様に関して、第１及び第２のルミネセント結晶のそれぞれのサイズは５ｎｍと１００ｎｍの間である。
【００３０】
好ましくは、第１フィルムは第１ルミネセント結晶だけを含み、第２ルミネセント結晶を含まないこと、第２フィルムは第２ルミネセント結晶だけを含み、第１ルミネセント結晶を含まないことが好ましい。第１フィルムは第１ルミネセント結晶だけを含み、いかなる他のルミネセント結晶をも含まず、そして第２フィルムは第２ルミネセント結晶だけを含み、いかなる他のルミネセント結晶をも含まない。これらの手段により、第１フィルムは、励起に応答して赤色光だけを放出するが、緑色光又はその他の色の光はいずれも発しないように専用化される一方、第２フィルムは、励起に応答して緑色光だけを放出するが、赤色光又はその他の色の光はいずれも発しないように専用化される。この概念は、複数の第１フィルムの場合いずれの第１フィルムにも当てはまり、そして複数の第２フィルムの場合いずれの第２フィルムにも当てはまる。この複数のフィルムという概念は後で紹介することにする。
【００３１】
本色変換層は、第１ルミネセント結晶と第２ルミネセント結晶との空間的な分離を可能にする。この分離は、第１ルミネセント結晶を専用の第１フィルム（dedicated first film）だけに配置することによって、そして第２ルミネセント結晶を専用の第２フィルム（dedicated second film）だけに配置することによって、また場合によってはこれに加えて、第１フィルムと第２フィルムとの間にギャップを設けることによって達成されてよい。こうすることによって、第１ルミネセント結晶と第２ルミネセント結晶との間でカチオン及びアニオンの交換が回避される。各フィルムが別の懸濁液で製作されれば、共通の懸濁液で第１ルミネセント結晶と第２ルミネセント結晶が混合されることが回避される。このような混合が回避されないと、当初の第１ルミネセント結晶と第２ルミネセント結晶が、上記イオン交換に基づいて反応／再結合（recombination)することにより、異なるルミネセント結晶に変化することになる。結果として、このような異なるルミネセント結晶は第１又は第２ルミネセント結晶とは異なる波長の光を放出することになる。理論に縛られるものではないが、このようなイオン交換反応のために、上記の赤色ルミネセント結晶と緑色ルミネセント結晶とから得られる配合物は、赤色粒子と緑色粒子との有効組成に依存して、元来の赤色発光ピークと緑色発光ピークの間の波長を有する光を放出するであろう。そうする代わりに、第１ルミネセント結晶と第２ルミネセント結晶とは製造段階で分離されており、したがって、相異なる懸濁液部分に添加される結果、固化／硬化／乾燥後に、上記の第１及び第２フィルムが得られる。
【００３２】
こうすることにより、緑色光を放出するルミネセント結晶（緑色ルミネセント結晶とも呼ばれる）は、赤色光を放出するルミネセント結晶（赤色ルミネセント結晶とも呼ばれる）と相互作用することはない。各懸濁液部分は、割り当てられたルミネセント結晶、溶媒、リガンド、及びポリマーを含むことが好ましい。結果として得られるフィルムは固体フィルムであるので、第１フィルムの第１ルミネセント結晶と、第２フィルムの第２ルミネセント結晶との相互作用は回避される。第１フィルムと第２フィルムが隣接して配置される場合、第１及び第２フィルムの界面に位置するＬＣのカチオン／アニオンだけが再結合（recombination)し得るので、上記のような相互作用は大部分回避される。
【００３３】
本デバイスは、優れたフォトルミネセンス量子収率を提供する。
【００３４】
「量子収率（quantum yield）（ＱＹ）」はこの分野で知られており、系内で吸収される光子当たり特定の事象が発生する回数に関連する。本発明の文脈において、「量子収率」という用語は、記載の物質の「フォトルミネセンス量子収率」を意味し、両方の用語は同一の意味で使用される。「フォトルミネセンス量子収率」は、系によって吸収される光子当たり、記載の系によってより長い波長（より低いエネルギー）の光子がいくら放出されるかを定義する。
【００３５】
例えば、本フィルム内に使用されることが示唆される固体ポリマー組成物の量子収率は、好ましくは青色光によって励起されたときに、合計で＞６０％であり、好ましくは＞８０％であり、最も好ましくは＞９０％である。加えて、材料の選択、結晶のサイズ、緑色及び赤色ＬＣの厳格な分離により、発せられる赤色及び緑色のそれぞれの光においてシャープな波長分布を達成することができるので、結果として発せられる光の質は優れている。好ましくは、可視光発光のための第１フィルム及び第２フィルムのそれぞれの固体ポリマー組成物のＦＷＨＭ（半値全幅）は、それぞれ赤色光又は緑色光の範囲において、＜５０ｎｍ、好ましくは＜４０ｎｍ、最も好ましくは＜３０ｎｍである。例えば、５００ｎｍにおける発光ピークのＦＷＨＭが２２ｎｍでありながら、同時にフォトルミネセンス量子収率は高く、例えば７６％であることが可能である。
【００３６】
本デバイスの実施態様は、欧州連合によるＲｏＨＳ（「Restriction of Hazardous Substances（有害物質使用制限）」）指令に準拠している。本特許出願時点で、適用される指令２０１１／６５／ＥＵは、概ね次の元素、すなわち、鉛（Ｐｂ）＜１０００重量ｐｐｍ、水銀（Ｈｇ）＜１０００ｐｐｍ、カドミウム（Ｃｄ）＜１００ｐｐｍ、六価クロム（Ｃｒ６＋）＜１０００ｐｐｍ、ポリ臭化ビフェニル（ＰＢＢ）＜１００ｐｐｍ、ポリ臭化ジフェニルエーテル（ＰＢＤＥ）＜１００ｐｐｍの使用を制限している。一方で、これはＣｄフリー材料を選択することによって達成され、Ｃｄフリー材料は未だに優れた量子収率／性能を提供する。ＲｏＨＳ指令バージョン２（２０１１／６５／ＥＵ）に基づくＰｂの限度は、１０００ｐｐｍであるが、これは本実施態様において、１フィルムベースで達成されており、かつ各変換層部分及びそのような色変換層の全体で達成されている。好ましくは、本実施態様のいずれかに基づく各変換層部分の全Ｐｂ濃度は１０００ｐｐｍ未満、より好ましくは３０ｐｐｍと１０００ｐｐｍの間、最も好ましくは１００ｐｐｍと９００ｐｐｍの間である。ＲｏＨＳの準拠は、それぞれ第１フィルム及び第２フィルムの第１ルミネセント結晶及び第２ルミネセント結晶の適切な濃度を選択することにより、そして第１及び第２フィルムの厚さを寸法設定することにより達成することができる。対象となる濃度はＭＳ又はＸＲＦ測定によって測定することができる。
【００３７】
フィルム当たりの固体ポリマー組成物のポリマーマトリックスに対するそれぞれのルミネセント結晶の濃度は、０．０１ｗｔ％と０．５ｗｔ％の間であることが好ましい。赤色光を放出する第１フィルムの場合、第１ルミネセント結晶の濃度は、好ましくは０．０１ｗｔ％と０．５ｗｔ％、好ましくは０．０５ｗｔ％と０．３８ｗｔ％の間、最も好ましくは０．１ｗｔ％と０．３５ｗｔ％の間であり、そして緑色光を放出する第２フィルムの場合は、好ましくは０．０１ｗｔ％と０．５０ｗｔ％の間、好ましくは０．０５ｗｔ％と０．３１ｗｔ％、最も好ましくは０．１ｗｔ％と０．２８ｗｔ％の間である。一方でこの濃度範囲の上限はＲｏＨＳ準拠を支援するのに対して、他方でこの濃度範囲の下限は、変換層部分の妥当なフィルム厚で充分な放出（発光）を行うことを可能にする。
【００３８】
フィルム当たりの厚さは５μｍと５００μｍの間であることが好ましい。セットの対応発光体部分によって放出された青色光を吸収するために、フィルムの厚さは５μｍと５００μｍの間であることが好ましい。好ましくは、赤色光を放出する第１フィルムの厚さは５μｍと５００μｍの間、より好ましくは１０μｍと５００μｍの間、最も好ましくは４０μｍと２００μｍの間であり、そして緑色光を放出する第２フィルムの厚さは３０μｍと５００μｍの間、好ましくは５０μｍと５００μｍの間、最も好ましくは７０μｍと４００μｍの間である。フィルム内のルミネセント結晶の総量を一定に保つと、一方では厚さ範囲の下限はＲｏＨＳ準拠を支援し、他方では、厚さ範囲の上限はデバイス内の材料使用量の制限を可能にする。
【００３９】
フィルム表面に関するルミネセント結晶の量は非常に少なく、典型的には２．０ｇ／ｍ2未満の範囲内にあり、非常に好ましくは１．５ｇ／ｍ2未満である。慣用のＣｄＳｅ又はＩｎＰ材料と比較すると、このようなフィルムの同じ吸収率は、大略１．８倍多い量の材料によってしか達成することができない。例えば、青色光の９９．９％を吸収するために、ＣｓＰｂＢｒ3では僅か１．２ｇ／ｍ2しか必要でないが、ＣｄＳｅでは２．２ｇ／ｍ2必要であった。
【００４０】
本発明の好ましい実施態様では、１．０ｇ／ｍ2と１．５ｇ／ｍ2の間のルミネセント結晶（例えば１．２ｇ／ｍ2のＣｓＰｂＢｒ3）を含むフィルムは、厚さが約４００μｍと５００μｍの間、特には５００μｍであり、対応発光体部分の青色光を完全に吸収する（特には青色光の９９．９％）。この層はより長い波長の光、特には緑色又は赤色の光を放出する。
【００４１】
このような色変換層のフィルムを製作するためには、高い吸収率を有する材料が有利である。特には、吸収率が高いと、より薄いフィルムの製作が可能になる。このことは例えばディスプレイデバイスの製造にとって重要である。加えて、フィルムが薄ければ薄いほど、所要のマトリックス材料が少なくなるので、これらの製作コストが軽減される。
【００４２】
高い量子収率、ＲｏＨＳ準拠、少ない材料使用量、放出（発光）されるスペクトルの安定したピーク位置及び狭いＦＷＨＭ、調節可能な発光スペクトル、及び高い安定性の同時実現は、従来技術を凌ぐ本発明の主要な成果である。従来、ＣｄＳｅ又はＩｎＰ材料がＬＣのために示唆された。しかしながら、前者は充分な量子収率をもたらすものの、ＲｏＨＳ準拠が難関であり、しばしば規制の免除に頼っている。他方において後者はＲｏＨＳに準拠するが、しかし光学品質が劣っている（量子収率＜６０％、ＦＷＨＭ＞４０ｎｍ）。対照的に、本発明の変換層部分は、良好な量子収率と低いピークＦＷＨＭ、及びＲｏＨＳ適合性の両方をもたらす。このことは、ＬＣのための適切な材料を選択し、適切なＬＣ濃度及びフィルム厚さを適用すると同時に、異なるＬＣを異なるフィルムに配置し、その結果、ＬＣを互いに分離してイオン交換反応を回避することによって達成される。
【００４３】
白色スペクトルから所定の波長を吸収することによってのみ色を調節する、従来使用されているカラーフィルタと比較して、本発明の本実施態様の特性は優れている。慣用のカラーフィルタの場合、入射光エネルギーのほとんどが吸収されて失われるのに対して、本発明の場合には、使用される材料の量子収率に応じて、入射光の９０％超を所望の色に変換することができる。このことは、著しく良好なエネルギー効率を有するデバイスをもたらす。
【００４４】
光学特性をさらに特定することに関して、第１及び第２フィルムの双方は、１０％と９９％の間のヘイズを有することが好ましい。ＲＩ＞２．０及びサイズ１００ｎｍと１０００ｎｍの間の散乱粒子によって、又はマイクロ構造又はマイクロ結晶ポリマー構造によってヘイズを導入することができる。色変換層内の散乱粒子の濃度は好ましくは１ｗｔ％と４０ｗｔ％の間、そして好ましくは３ｗｔ％と２０ｗｔ％の間である。
【００４５】
１つの実施態様では、セットの種々の変換層部分のフィルムは、例えば空気を充填されたギャップによって、又は異なる固体材料（例えばＬＣＤディスプレイの黒色マトリックス構造）によって、互いに分離されている。異なる実施態様では、セットの種々の変換層部分のフィルムは、互いに隣接して配置されている。従って、色変換層はその連続的な部分を必ずしも必要としない。それどころか、別々の部分、好ましくは同一レベルに配置された部分が、色変換層に関与してよい。
【００４６】
１つの実施態様では、発光体の部分は、例えば空気を充填されたギャップによって、又は異なる固体材料（例えばＬＣＤディスプレイ内の黒色マトリックス構造）によって互いに分離されている。従って、発光体はその連続的な部分を必ずしも必要としない。それどころか、別々の発光体部分、好ましくは同一レベルに配置された部分が、発光体に関与してよい。好ましくは、発光体は、長さ及び幅のうちの少なくとも一方、好ましくは両方が、発光体の高さ／厚さを上回る扁平な形状を有する。好ましくは、このことは発光体に関与する個々の発光体部分にも当てはまる。
【００４７】
好ましい実施態様では、各変換層部分は、割り当てられた発光体部分に取り付けられる。
【００４８】
好ましい実施態様では、発光体を支持するために基板が設けられている。従って、発光体部分は、例えばボンディング又は間に介在する取り付け層によって、基板に取り付けられる。基板は制御信号を発光体部分に供給することができる。基板はポリマー基板、例えばポリエチレンテレフタレート基板、又は無機材料、例えばガラスであってよい。基板は好ましくはシート様構造であり、好ましくは長さ及び幅の両方が基板の高さ／厚さを上回り、そしてその両方が厚さを少なくとも１０倍上回ることが好ましい。この実施態様では、発光体は色変換層と基板との間に配置されている。
【００４９】
別の実施態様では、１つ又は２つ以上のバリア層が設けられていてよく、好ましくは各バリア層は、温度２０〜５０℃／９０％相対湿度及び大気圧で、０．２（ｇ＊ｍｍ）／（ｍ2＊ｄａｙ）未満の水蒸気透過率を有する。上記及び下記の実施態様のいずれにおいても、デバイスは、色変換層のさもなければ露出する表面の上にバリア層を含んでよい。このようなバリア層は、特には、低い水蒸気透過率を有することにより、水に暴露されたことに応答してフィルム内のＬＣが劣化するのを回避する。バリア層は、１つの実施態様では、Ｏ2透過性であってよく、或いは異なる実施態様では、酸素不透過性であってよい。バリア層は光透過性であることが好ましく、このようなバリア層は単層の形態で、又は多層の形態で存在してよい。バリア層は有機ポリマー及び／又は無機材料を含むことが好ましい。好適な有機ポリマーは、ポリ塩化ビニリデン（ＰＶｄＣ）、環状オレフィンコポリマー（ＣＯＣ）、高密度ポリエチレン（ＨＤＰＥ）から成る群から選択されてよく、好適な無機材料は、金属酸化物、ＳｉＯx、ＳｉxＮyから成る群から選択されてよい。ポリマーバリア層はＰＶｄＣ及びＣＯＣから成る群から選択された材料を含むことが最も好ましい。
【００５０】
この実施態様では、色変換層は、発光体とバリア層との間に配置されている。
【００５１】
バリア層は、色変換層を全体として、又は変換層部分を包囲することが好ましい。包囲は、発光体上に色変換層を堆積させた後、色変換層を被覆することを意味してよい。
【００５２】
バリア層は、割り当てられた変換層部分によって被覆されていない発光体部分を直接に被覆してもよい。
【００５３】
１つの実施態様では、基板は、あれば、バリア層として作用することもできるので、基板の露出表面は専用のバリア層によって必ずしも被覆されなくてもよい。しかしながら、異なる実施態様の場合、そして特には基板が水透過性である場合には、さもなければ露出する基板表面は、バリアフィルムによって被覆されてもよい。
【００５４】
基板、発光体、色変換層、及びバリア層は鉛直方向に、すなわちこれらの平面の広がりに対して直交方向に積み重ねられることが好ましい。他方では、変換層部分の種々のフィルムは互いに横方向に配置される。
【００５５】
ディスプレイデバイスは、平面状の広がりを有していてよく、例えばハンドヘルド機器のディスプレイとしては対角線が３インチ超、又は好ましくはコンピュータ又はＴＶのためのディスプレイとしては対角線が１５インチ超である。上記のものは、基板（あれば）、第１フィルム及び第２フィルムのそれぞれが方形の平面の広がりを有することを必要とするものの、その範囲は方形構成部分に限定されないことが強調される。ディスプレイデバイスは、異なる基本形状、例えば円形、楕円形などの形状を成していてもよい。
【００５６】
異なる変形において、特には光透過性を有する１つ又は２つ以上の中間層が、基板及び発光体、発光体及び色変換層、色変換層及びあればバリア層、の間のうちの１つ又は２つ以上に配置されてよい。なお、変換層部分のフィルムの各個別片のサイズは、最終用途において目が検出し得るサイズ（ＬＣＤスクリーンの画素サイズと同等）を下回ることが好ましい。
【００５７】
デバイスの上記実施態様のいずれも、単一の第１フィルム及び単一の第２フィルムに制限されるものではない。第１固体ポリマー組成物を含む複数の第１フィルムと、第２固体ポリマー組成物を含む複数の第２フィルムとが、同一高さ（レベル）に配置されており、色変換層に関与することが好ましい。
【００５８】
この文脈において、割り当てられた発光体部分と組み合わされた変換層部分の配置は、サブ画素と考えられる。赤色ルミネセント結晶を有する第１フィルムを含む第１サブ画素と、緑色ルミネセント結晶を有する第２フィルムを含む第２サブ画素と、ルミネセント結晶を有するフィルムを含むのではなく、割り当てられた発光体部分が活性化される場合に青色を発光する第３サブ画素とによって、画素が形成されることが好ましい。このために、色変換層は、ルミネセント結晶を含むフィルムを含まない部分、すなわち第３サブ画素部分である部分を含んでよい。このような部分は例えば不透明でないポリマーだけを含んでよい。これらの非発光部分は、光、好ましくは下側の発光体部分によって発光された青色光の透過を可能にする。これらの３つのサブ画素は、ディスプレイデバイスの画素を形成することができる。正確なディスプレイ構造に応じて、３つのサブ画素間の面積比は１：１：１とは異なっていてよい。ディスプレイデバイスは複数の画素を有していてよい。３つの対応発光体部分の発光を個別に画素ごとに制御することにより、対象となる画素によって発せられる光の知覚色を調節することができる。従って、色変換層は、複数の第１フィルム、複数の第２フィルム、複数の非ルミネセント部分を含み、それぞれの１つが１つの画素に関与することが好ましい。
【００５９】
１つの実施態様では、各発光体部分は有機発光ダイオード（ＯＬＥＤ）によって形成される。ＯＬＥＤは、集積型の層状部材として具体化することができ、トップガラス層を含んでよく、その上に割り当てられた色変換層が例えばインクジェット印刷によって配置されてよい。このような実施態様では、ディスプレイデバイスはＯＬＥＤディスプレイである。上記のような複数の画素がＯＬＥＤディスプレイに含まれ、各画素は発光体部分として３つのＯＬＥＤを含み、各ＯＬＥＤは青色光を放出する。
【００６０】
異なる実施態様では、各発光体部分は、無機発光ダイオード（ＬＥＤ）によって形成されている。ＬＥＤは、場合によってはトップガラス層を含む、一体型の層状部材として具体化することができる。層状部材上には、割り当てられた色変換層が例えばインクジェット印刷によって配置されていてよい。このような実施態様では、ディスプレイデバイスはＬＥＤディスプレイである。上記の複数の画素がＬＥＤディスプレイに含まれており、各画素は発光体部分として３つ又は４つ以上のＬＥＤを含み、各ＬＥＤは青色光を放出する。
【００６１】
異なる実施態様では、ディスプレイデバイスは液晶ディスプレイ（ＬＣＤ）であり、発光体は液晶ディスプレイのバックライトである。この場合、色変換層は、入射光をフィルタリングするだけで励起に応じて光を放出しない慣用のディスプレイのカラーフィルタ層に代えることができる。従って、このディスプレイデバイスは、加えて、第１偏光子と、第１基板と、複数の液晶と、第２基板と、第２偏光子とを含んでよい。
【００６２】
ディスプレイデバイスは、携帯型又は定置型コンピュータ、遠隔通信機器、又はテレビジョン装置のディスプレイとして使用することができる。
【００６３】
ルミネセント結晶（ＬＣ）は半導体材料から製造されることが好ましい。ルミネセント結晶は、典型的には３〜１２ｎｍの量子ドットと、最大で１００ｎｍのナノ結晶と、最大で３μｍのルミネセント結晶とを含むであろう。ルミネセント結晶はほぼ等軸（isometric)（例えば球形又は立方形）であることが好ましい。直交する３つ全ての次元のアスペクト比（最長方向：最短方向）が１〜２である場合、粒子はほぼ等軸と考えられる。ＬＣは、この用語が示唆するように、ルミネセンス、又はより特定的には定義されたフォトルミネセンス（defined photoluminescence）を示す。本発明の文脈において、ルミネセント結晶は、界面活性剤の存在に基づき、他の粒子から空間的に分離された単結晶粒子である。これは、直接バンドギャップ（典型的には１．１〜３．８ｅＶ、より典型的には１．４〜３．５ｅＶ、さらにより典型的には１．７〜３．２ｅＶ）を呈する半導体材料である。バンドギャップ以上の電磁放射による励起／照射により、価電子帯電子は伝導帯へ励起されて、価電子帯に電子ホールを残す。形成された励起子（電子−電子ホール対）は次いでフォトルミネセンスの形で放射再結合し、この場合、最大強度はＬＣバンドギャップ値周辺を中心として位置し、少なくとも１％のフォトルミネセンス量子収率を呈する。外部電子源と電子ホール源と接触して、ＬＣはエレクトロルミネッセンスを呈することができるであろう。本発明の文脈では、ＬＣは、メカノルミネッセンス（例えばピエゾルミネッセンス）も、ケミルミネッセンスも、エレクトロケミルミネッセンスも、サーモルミネッセンスも呈することはない。
【００６４】
量子ドット（ＱＤ）は、特には、直径が典型的に３〜１２ｎｍである半導体ナノ結晶に関する。このような範囲では、ＱＤの物理的直径は、バルク励起ボーア半径よりも小さく、これにより量子閉じ込め効果が優勢となる。結果として、ＱＤの電子状態、ひいてはバンドギャップは、ＱＤ組成及び物理的サイズの関数であり、すなわち吸収／放出（発光）の色はＱＤサイズと連関する。ＱＤ試料の光学品質は、これらの均質性と直接に連関する（単分散ＱＤが多ければ多いほど放出（発光）のＦＷＨＭは小さくなる）。ＱＤがボーア半径よりも大きいサイズに達すると、励起子再結合のための無放射経路が優勢になるから、量子閉じ込め効果は妨げられ、試料はもはやフォトルミネセンス作用を発揮しなくなることがある。このように、ＱＤは、特にはそのサイズ及びサイズ分布によって定義される、ナノ結晶の特定のサブグループである。ＱＤの特性はこれらのパラメータと直接に連関し、ＱＤをナノ結晶から区別する。
【００６５】
第１及び第２の固体ポリマー組成物のそれぞれは、それぞれのタイプのルミネセント結晶に加えて、第１固体ポリマー組成物及び第２固体ポリマー組成物の双方において、好ましくは同じタイプの固化、硬化、又は乾燥されたポリマーを含み、有機及び／又は無機合成材料を含む。好ましくは、ポリマーは、アクリレートポリマー（コポリマーを含む）、カーボネートポリマー、スルホンポリマー、エポキシポリマー、ビニルポリマー、ウレタンポリマー、エステルポリマー、環状オレフィンコポリマー、スチレンポリマー、及びシリコーンポリマーから成る群から選択される。最も好ましくは、ポリマーは、アクリレートポリマー（コポリマーを含む）、ポリスチレン、シリコーン、及び環状オレフィンコポリマーから成るリストから選択される。さらに、ポリマーは線状又は架橋型であってよい。
【００６６】
第１フィルムが第２フィルムと直接に接触している好ましい実施態様では、第１フィルムと第２フィルムとの混合の可能性を回避するために、第１フィルムのポリマーを第２フィルムのポリマーと異なる。
【００６７】
固化／硬化／乾燥されたポリマーは、ルミネセント結晶によって放出された光、及びルミネセント結晶を励起するために使用される光源からの生じ得る光が通過するのを許すように光透過性であり、すなわち不透明でない。
【００６８】
好ましくは、そして固化／硬化／乾燥されたポリマー及びそれぞれのタイプのルミネセント結晶に加えて、第１及び第２のポリマー組成物のうちの１つ又は２つ以上が、非イオン性、アニオン性、カチオン性、及び両性イオン性の界面活性剤から成る群から選択され、好ましくはアミン末端又はカルボキシ末端の界面活性剤から選択された界面活性剤を含む。
【００６９】
「界面活性剤」、「リガンド」、「ディスパーサント」、「分散剤（dispersing agent）」という用語はこの分野において知られており、本質的に同じ意味を有している。本発明の文脈において、これらの用語は、懸濁液又はコロイドにおいて、粒子の分離を改善するため、及び凝集又は沈殿を防止するために使用される、溶媒以外の有機物質を意味する。理論に縛られるものではないが、界面活性剤は、粒子の溶媒への添加前又は添加後に粒子表面に物理的又は化学的に付着されて、所望の効果をもたらすと考えられる。界面活性剤という用語はポリマー材料、及び小分子を含み、界面活性剤は典型的には極性末端基と非極性末端基とを含有する。本発明の文脈において、溶媒（例えばトルエン）は界面活性剤とは考えられない。
【００７０】
製造に関連する側面の上記において使用される「懸濁液」は知られており、固体である内相（ｉ．ｐ．）と液体である外相（ｅ．ｐ．）との異成分系流体（heterogeneous fluid）に関する。外相は、１種又は２種以上のディスパーサント／界面活性剤と、任意には１種又は２種以上の溶媒と、任意には１種又は２種以上のプレポリマー又は溶解ポリマーとを含む。従って各タイプのルミネセント結晶（第１、第２）は、専用の懸濁液部分に添加される。さらなる処理は、懸濁液の１部分又は各部分を基板の所望の領域に適用することを含む。この工程は溶液処理とも呼ばれ、溶液系（＝液体）出発材料を使用して、基板に被膜又は薄いフィルム（膜）を適用することをいう。このことは顕著な利点と考えられる。それというのも、これは、広い面積及び連続的な処理に適用可能な簡単な技術によって、全てのフィルム（膜）の製造を可能にするからである。
【００７１】
変換層部分のルミネセント結晶は、第１フィルム中の第１ＬＣを相互に、また第２フィルム中の第２ＬＣを相互に、空間的に分離するために、ポリマーマトリックス又は無機マトリックスなどのマトリックスに埋め込むことが好ましい。結果として生じる「ＬＣ／ＱＤ複合体」は、ＬＣ／ＱＤと、界面活性剤と、マトリックスとを含む固体無機／有機複合材料を指称し、それぞれの第１又は第２フィルムに関与する。
【００７２】
他の有利な実施態様は、従属クレーム並びに下記説明において記載される。
【００７３】
本発明の下記詳細な説明から、本発明の実施態様、実施例、実施態様を代表し又はそれに導く実験、側面、及び利点をよりよく理解することができる。このような説明は添付の図面を参照して行う。
【図面の簡単な説明】
【００７４】
【図１】図１は、本発明の実施態様に基づくディスプレイデバイスを示す分解図である。
【図２】図２は、本発明の好ましい実施態様に基づく液晶ディスプレイを示す分解図である。
【図３】図３は、本発明の別の実施態様に基づくディスプレイデバイスを示す分解図である。
【図４】図４は、Samsung SUHD TV (Model UE48JS8580T)の４５０ｎｍ青色バックライトで励起されたときの、本発明の１実施態様に基づく緑色又は赤色発光ＬＣを含有するポリマーフォイルとして具体化された色変換層を通過する光スペクトルを示す図である。
【発明を実施するための形態】
【００７５】
図１は、本発明の実施態様に基づくディスプレイデバイスを示す分解図である。ディスプレイデバイスは、それぞれが前側ＦＳと後側ＢＳとを有する３つの発光体部分３１，３２，３３から成るセット３を含む発光体を含む。ディスプレイデバイスは色変換層２を含む。色変換層は、第１及び第２変換層部分２１，２２から成るセット２を含み、そのセットの各変換層部分２１，２２はセット３の発光体部分３１，３２に対応する。この場合、変換層部分のセット２は発光体部分３のセットの前側ＦＳに直接に配置することができ、ここでは、セット２の各変換層部分２１，２２はセット３の対応発光部分３１，３２と直接に接触しているか、或いは、変換層部分２１，２２のセットと発光体部分３１，３２との間に介在する層、例えば変換層のセット２を保護するための層があってもよい。加えて、変換層部分２１、及び対応発光体部分３１は、次の対を成す変換層部分２２及び対応発光体部分３２に隣接して、又はこの対に所定の間隔を置いて配置することができる。
【００７６】
第１変換層部分２１、第２変換層部分２２、及び発光体部分のセット３のそれぞれは、ｘ軸線に沿った長さと、ｙ軸線に沿った幅と、ｚ軸線に沿った厚さとを有している。
【００７７】
第１変換層部分２１は、第１フィルムの形の第１固体ポリマー組成物を含む。第１固体ポリマー組成物は、第１ポリマーと第１ルミネセント結晶１１とを少なくとも含み、第１ルミネセント結晶１１は、本明細書中に定義された式（Ｉ）の化合物から選択される。
【００７８】
第１ルミネセント結晶１１のサイズは３ｎｍ〜３０００ｎｍである。対応する第１発光体部分３１による励起に応答して、第１ルミネセント結晶１１は赤色光ＲＤを放出する。
【００７９】
第２変換層部分２は、第２フィルムの形態を成す第２固体ポリマー組成物を含む。第２固体ポリマー組成物は、第２ポリマーと第２ルミネセント結晶１２とを少なくとも含み、第２ルミネセント結晶１２は、本明細書中に定義された式（Ｉ）の化合物から選択される。
【００８０】
第２ルミネセント結晶１２のサイズは３ｎｍ〜３０００ｎｍである。対応する第２発光体部分３２による励起に応答して、第２ルミネセント結晶１２は緑色光ＧＲを放出する。
【００８１】
第１及び第２ポリマーは、同じものであることが好ましいが、必ずしも必要ではない。
【００８２】
図１に示されているように、第１変換層２１が第１発光体部分３１の放射線、特には青色放射線ＢＬに暴露されると、第１ルミネセント結晶１１は励起され、赤色光ＲＤを放出する。第２変換層２２が第２発光体部分３２の放射線、特には青色放射線ＢＬに暴露されると、第２ルミネセント結晶１２は励起され、緑色光ＧＲを放出する。第３発光体部分３３は青色光ＢＬを放出し、セットの変換層部分のうちの１つには対応しない。セットの発光体部分３１，３２，３３は独立して制御することができ、特には個々の発光体部分３１，３２，３３の強度を個別に制御することができる。
【００８３】
放出された三色の光の混合は、ディスプレイデバイスによって発せられる色相を与える。従って、本デバイスは好ましくは、ディスプレイスクリーンのビルディングブロック(
構成要素）として使用することができる。
【００８４】
図２は、ディスプレイデバイスがＬＣＤスクリーンのための構成要素として使用することができる、本発明の好ましい実施態様を示している。ＬＣＤスクリーンは本質的に第１基板５２及び第２基板５４、特にはガラス基板を含み、第１基板５２と第２基板５４との間に液晶層５３が介在している。第１基板５２は液晶層５３に電場を選択的に印加するための配線層を含む。第１基板５２の、液晶層５３とは離反する側に、第１偏光子５１が配置されている。第２基板５４は、液晶層５３に向いた共通の電極を含む。第２基板５４の、液晶層５３とは離反する表面に、第２偏光子５５が配置されている。
【００８５】
第１偏光子５１及び第２偏光子５５の偏光方向は、好ましくは互いに９０°だけ回転される。バックライト５０から放出された光は第１偏光子５１を通過し、液晶層５３に入る前に直線偏光される。第１基板５２及び第２基板５４に配置された電極を介して印加される電場に依存する、液晶分子の捩れの度合に応じて、液晶層５３に入る光の偏光方向の向きは回転され、特には、偏光方向は９０°回転される。液晶層５３に入る光の偏光方向が、光が第２偏光フィルタ５５を通過し得るように偏光される場合にのみ、光はＬＣＤスクリーンによって発せられる。
【００８６】
第１の見方では、図１のセット３の第１、第２、及び第３発光体部分３１，３２，３３は、ＬＣＤディスプレイの第１、第２、及び第３部分３１０、３２０、３３０にそれぞれ対応し、ＬＣＤディスプレイのある部分は、本質的に、バックライト５０の部分と、第１偏光子５１の部分と、第１基板５２の部分と、液晶分子群５３と、第２基板５４の部分と、第２偏光フィルタ５５の部分とを含む。光が第２偏光フィルタ５５の部分を出て、セット２の対応する第１及び第２変換層２１，２２に入ると、光はそれぞれのルミネセント結晶を励起する。対応する第１発光体部分３１０によって励起されることに応答して、第１ルミネセント結晶１１は赤色光ＲＤを放出する。対応する第２発光体部分３２０によって励起されることに応答して、第２ルミネセント結晶１２は緑色光ＧＲを放出する。好ましくは、ＬＣＤディスプレイの第３部分３３０は、セットの変換層部分に割り当てられていないので、ＬＣＤディスプレイの第３部分３３０はバックライトの好ましくは青色光ＢＬを放出する。
【００８７】
異なる見方では、バックライト５０はそれ自体が発光体であると考えることができる一方、個々の変換層構成部分への青色光の選択的放出は制御部材によって制御され、制御部材はこの場合、アドレス可能な液晶分子５３である。
【００８８】
図３は、ディスプレイデバイスの別の実施態様を示し、同様の符号は同様の部材を意味する。図１におけるセット３の第１、第２、及び第３の発光体部分３１，３２，３３は、好ましくは青色光を放出する第１、第２、及び第３の有機発光ダイオード（ＯＬＥＤ）６１，６２，６３に対応する。セット２の変換層部分２１，２２は、それぞれ第１ＯＬＥＤ６１及び第２ＯＬＥＤ６２の前側ＦＳ上に直接に配置することができ、或いは、それぞれのＯＬＥＤのパッケージング上に配置することもできる。第３ＯＬＥＤ６３は、セット２の変換層部分２１，２２のいずれにも対応しない。
【００８９】
本発明の現在好ましい実施態様が示され説明されているが、本発明はこれらの実施態様に限定されるものではなく、下記請求の範囲内で他の形で種々に具体化され実施されてよいことを明確に理解するべきである。
【実施例】
【００９０】
実施例１：
Protesescu et al. (Nano Lett., 2015, 15, 3692-3696)によって提示された文献に記載の順に従って、緑色発光を伴うルミネセント結晶（ＬＣ）を合成した。分散体を４５０℃まで加熱し、これにより溶媒を蒸発させ、リガンドを焼き払うことによって、ＬＣ濃度を０．５４％と特定した。分散体は、Quantaurus C11347-11 Total Quantum Yield 装置（積分球を具備）によって光学的に特性評価した。４５０ｎｍで励起されたＬＣ分散体は、５００ｎｍを中心とするフォトルミネセンスピークを有するとともに、ＦＷＨＭは２３ｎｍ、フォトルミネセンス量子収率は８９％であった。
【００９１】
この配合物（formulation）の１１．７５ｗｔ％を、８７．２５ｗｔ％のＰＭＭＡ（Plexiglas 7N）３０ｗｔ％トルエン溶液、及び１ｗｔ％のＴｉＯ2散乱粒子（Kronos 2800）と混合し、そして６０℃に予熱されたガラス基板上に直接に注いだ。余剰の混合物をドクターブレードで取り除き、そして４時間にわたる６０℃での乾燥の結果、ほぼ４００μｍ厚のフィルムが生じた。４５０ｎｍの光で励起すると、フィルムは、５００ｎｍを中心とするピークを有するフォトルミネセンスを示すとともに、ＦＷＨＭは２２ｎｍ、フォトルミネセンス量子収率は７６％であった。出発配合物の測定固体荷重に基づくと、フィルムのＰｂ濃度は７７５ｐｐｍであった。
【００９２】
このフォイルを青色Samsung SUHD TV バックライト(Model UE48JS8580T)上に置くと、５００ｎｍを中心とするピークを有する緑色光だけが放出された（図４）。
【００９３】
実施例２：
Protesescu et al. (Nano Lett., 2015, 15, 3692-3696)によって提示された文献の手順に基づいて、赤色発光ＬＣを合成した。分散体を４５０℃まで加熱し、これにより溶媒を蒸発させ、リガンドを焼き払うことによって、ＬＣ濃度を０．０６％と特定した。分散体は、（積分球を備えた）Quantaurus C11347-11 Total Quantum Yield 装置によって光学的に特性評価した。４５０ｎｍで励起されたＬＣ分散体は、６３８ｎｍを中心とする発光ピークを有するとともに、ＦＷＨＭは３３ｎｍ、フォトルミネセンス量子収率は７２％であった。
【００９４】
この配合物の１６．８７５ｗｔ％を、８０．１２５ｗｔ％のＰＭＭＡ（Plexiglas 7N）３０ｗｔ％トルエン溶液、及び３ｗｔ％のＴｉＯ2散乱粒子（Kronos 2800）と混合し、そして６０℃に予熱されたガラス基板上に注いだ。余剰の混合物をドクターブレードで取り除き、そして４時間にわたる６０℃での乾燥の結果、ほぼ４００μｍ厚のフィルムが生じた。４５０ｎｍの光で励起すると、フィルムは、６４１ｎｍを中心とするピークを有するフォトルミネセンスを呈するとともに、ＦＷＨＭは３１ｎｍ、フォトルミネセンス量子収率は７０％であった。出発配合物の測定固体荷重に基づくと、フィルムのＰｂ濃度は９０ｐｐｍであった。
【００９５】
このフォイルを青色Samsung SUHD TV バックライト(Model UE48JS8580T)上に置いた結果、６４１ｎｍを中心とするピークを有する赤色光だけが放出された（青色光は完全に吸収された）（図４）。
【図１】
2019502954.tif 000003
【図２】
2019502954.tif 000004
【図３】
2019502954.tif 000005
【図４】
2019502954.tif 000006
【国際調査報告】
2019502954.tif 000007
2019502954.tif 000008
2019502954.tif 000009